(57)【特許請求の範囲】
【請求項１】
互いに対向する熱盤を有する密閉可能な金型を用いて木材を加熱及び圧縮することによって前記木材の圧密固定化処理を行う方法において、
前記圧密固定化処理は、前記金型の熱盤間に前記木材を収容して前記熱盤により前記木材を加熱及び圧縮すると共に前記熱盤の温度を固定化処理用設定温度１４０℃〜２００℃まで上昇させ、前記熱盤の加熱温度が前記固定化処理用設定温度に到達した時における密閉空間内の水蒸気圧力に対して低い水蒸気を導入し、前記木材の含水率を下げながら、前記熱盤の冷却開始前に前記密閉空間内への水蒸気の導入を終了し、その後に前記圧縮状態で前記熱盤を冷却する工程からなり、前記圧密固定化処理された製品の含水率を１０〜２５％としたことを特徴とする木材の圧密固定化方法。
【請求項２】
前記熱盤により前記木材を加熱及び圧縮すると共に前記熱盤の温度を前記固定化処理用設定温度まで上昇させる際、互いに対向する前記熱盤を近接させ、前記熱盤を前記木材に密着させた状態で前記熱盤の近接を一旦停止して当該熱盤の温度を前記木材の軟化温度まで上昇させ、次いで、前記対向する熱盤の近接を再開して所定の厚みまで前記木材を圧縮し、前記熱盤を前記固定化処理用設定温度まで上昇させることを特徴とする請求項１に記載の木材の圧密固定化方法。
【請求項３】
前記密閉可能な前記熱盤は、圧縮方向に複数段に変位すると共に互いに対向する前記熱盤同士が近接及び離間可能なようにされ、前記互いに対向する熱盤の少なくとも一方の熱盤の対向面周縁には前記熱盤同士の近接によって熱盤間に密閉空間を形成する型枠が形成され、前記熱盤または前記型枠に前記金型外から密閉空間に通じる水蒸気導入口が形成されていることを特徴とする請求項１または請求項２に記載の木材の圧密固定化方法。
【発明の詳細な説明】
【０００１】
【発明の属する技術分野】
この発明は、木材の圧密固定化方法に関する。
【０００２】
【従来の技術】
建築用或いは家具用材料として木材を使用する場合には、木材の表面硬度や表面の耐摩耗性等の表面特性を改善したり、水分や熱に対する耐久性及び強度を高めたりすること等を目的として、木材を軟化点以上に加熱して圧縮（圧密化）した後、木材を圧縮状態で冷却して固定化する圧密固定化処理が実施されることがある。
【０００３】
しかし、このように普通に圧密固定化処理を行っただけでは、その後、木材に水分や熱が作用して、木材が膨潤して元の形状（状態）へ経時回復してしまったり、反対に乾燥が進んで収縮や反りや曲がり等、変形が著しくなる等、形状安定性が悪いといった不具合が知られている。
【０００４】
近年、前記形状安定性が悪いといった不具合を解消する対策として、特開平１０−５８４０７号公報等に記載されているように、圧力容器内で水蒸気により木材を軟化点以上に加熱して圧縮（圧密化）した後、圧力容器内にさらに高温・高圧の水蒸気を導入して当該木材を固定化する永久固定化処理法がある。また、特開平６−２３８６１６号公報や特開平１１−１０６０８号公報等には、密閉可能な金型の互いに対向する熱盤間に木材を収容して熱盤により木材を軟化点以上に加熱すると共に圧縮した状態で、前記熱盤間の密閉空間内へ高温・高圧の水蒸気を導入して、該水蒸気を木材に浸透させて圧密固定化を行う永久固定化処理法が記載されている。
【０００５】
ところが、上記何れの固定化処理法においても、圧力容器内或いは密閉空間内へ導入した水蒸気を木材に均一に浸透させ、当該木材の含水率を適正な値に均一に調整して、適切な固定化処理を施すことは難しく、完全に前記不具合を解消するまでには至っていない。詳しく言えば、上記各固定化処理法で固定化処理する際に、木材の含水率が低すぎる場合には、十分に化学変化を起こさせることができず、固定化処理後に、木材が吸湿により元の形状に経時回復してしまう。特に、木材の木口と側面は乾燥し易いため固定化が甘く、吸湿による経時回復が発生し易い。一方、前記含水率が高すぎる場合には、固定化処理中に木材に割れや裂け等の損傷が発生し、歩留まりが悪くなると共に、固定化処理後における木材の乾燥に起因して、収縮等の変形が著しく製品としての価値を失うことがある。
【０００６】
また、前記特開平１０−５８４０７号公報に記載の固定処理法は、設備が大がかりになってしまうのに加え、木材内部への水蒸気の浸透が困難であり、木材の中央部と周辺部での処理状態が異なる場合が生じる問題がある。
【０００７】
加えて、従来既存の固定化処理方法における共通の問題点として、木材の十分な固定化を図るため、圧縮状態を維持して木材を加熱する際の固定化処理用設定温度（最高加熱温度）を高く設定しなければならず、その高温の固定化処理用設定温度が原因で、木材の劣化を誘発し、木材の機械的強度が著しく低下したり、木材特有の香りや色調が損なわれるといった問題もある。
【０００８】
【発明が解決しようとする課題】
本発明は、このような点に鑑み提案されたものであって、当該木材の含水率の調整が容易となり、木材を十分かつ均一に圧密固定化することができ、それによって、良好な形状安定性及び表面特性、さらには十分な耐久性及び強度を有し、しかも香りや色調が損なわれることのない木材を得ることができる木材の圧密固定化方法を提供するものである。
【０００９】
【課題を解決するための手段】
請求項１の発明は、互いに対向する熱盤を有する密閉可能な金型を用いて木材を加熱及び圧縮することによって木材の圧密固定化処理を行う方法において、前記金型の熱盤間に木材を収容して熱盤により木材を加熱及び圧縮すると共に前記熱盤の温度を固定化処理用設定温度まで上昇させ、前記熱盤が固定化処理用設定温度に到達した後に前記熱盤間の密閉空間内へ水蒸気を導入して木材の含水率を調整しながら圧縮状態を維持し、その後に前記圧縮状態で熱盤を冷却することを特徴とする木材の圧密固定化方法に係る。
【００１０】
また、前記密閉空間内へ導入する水蒸気の圧力を、熱盤の加熱温度が固定化処理用設定温度に到達した時における密閉空間内の水蒸気圧力に対して低いことを特徴とする。そして、熱盤の冷却開始前に、密閉空間内への水蒸気の導入を終了することを特徴とする。更に、固定化処理用設定温度が１４０℃〜２００℃であること、圧密固定化を行う木材の含水率が１０〜２５％であることを特徴とするものである。
【００１１】
請求項２の発明は、請求項１において、熱盤により木材を加熱及び圧縮すると共に前記熱盤の温度を固定化処理用設定温度まで上昇させる際、互いに対向する熱盤を近接させ、該熱盤を木材に密着させた状態で熱盤の近接を一旦停止して当該熱盤の温度を木材の軟化温度まで上昇させ、次いで、前記対向する熱盤の近接を再開して所定の厚みまで木材を圧縮し、前記熱盤を固定化処理用設定温度まで上昇させることを特徴とする。
【００１５】
請求項３の発明は、請求項１または請求項２に記載において、密閉可能な金型について、圧縮方向に複数段とされた熱盤を備えると共に互いに対向する熱盤同士が近接及び離間可能なようにされ、前記互いに対向する熱盤の少なくとも一方の熱盤の対向面周縁には熱盤同士の近接によって熱盤間に密閉空間を形成する型枠が形成され、前記熱盤又は型枠に金型外から密閉空間に通じる水蒸気導入口が形成されていることを特徴とする。
【００１６】
【発明の実施の形態】
以下添付の図面に従ってこの発明を詳細に説明する。図１は本発明の一実施例に係る木材の圧密固定化方法を実施するプレス装置全体を示す断面図、図２は図１の２−２断面図、図３はプレス装置及びそれに接続される配管等を示す概略図、図４は同実施例における木材を圧密する前のプレス装置の金型の一部分を示す断面図、図５は同実施例における木材を圧密した後のプレス装置の金型の一部分を示す断面図、図６は本発明の圧密固定化方法における加熱冷却制御の一例を示す図である。
【００１７】
図１に示すプレス装置（圧密固定化装置）１０は、本発明の一実施例に係る木材の圧密固定化方法を実施するために用いられるものである。このプレス装置１０は、公知の多段プレス装置により構成されており、内部に油圧シリンダ等の駆動部材１２が配設された基台１１と、前記駆動部材１２の作動により進退（ここでは昇降）する加圧盤１５と、前記基台１１の四隅部に立設された支柱１３の先端（ここでは上端）に固定された固定盤１６と、前記加圧盤１５と固定盤１６間に配設される複数段（ここでは４段）の熱盤２１（２１ａ，２１ｂ，２１ｃ，２１ｄ）や後述の型枠２５で構成される密閉可能な金型２０とを備えている。
【００１８】
前記複数の熱盤２１は、圧縮方向（プレス方向、ここでは上下方向）に所定間隔で配設され、互いに対向する熱盤２１同士が近接及び離間可能に構成されている。この例では、最も固定盤１６に近い（図では最上段の）熱盤２１ｂは前記固定盤１６に固定されており、それ以外の熱盤２１は、前記基台１１と固定盤１６間の前記４本の支柱１３より内側位置に立設された４本のシャフト１７に沿って進退（ここでは昇降）するようになっている。そして、この例では、前記駆動部材１２の前進（上昇）作動により、加圧盤１５がまず前進（上昇）して、それによって各熱盤２１同士が順次近接するようになっている。一方、前記駆動部材１２の後退（下降）作動により、加圧盤１５が後退（下降）して、それによって各熱盤２１同士が順次離間するようになっている。なお、各熱盤２１同士を近接及び離間させる構成は、上記例示に限定されない。
【００１９】
また、図示の例では、前記各支柱１３の内側面の適所に支柱側係合片ｋ１，ｋ２が突設されると共に、中間の熱盤２１ｃ，２１ｄ（最も加圧盤１５に近い熱盤２１ａと最も固定盤１６に近い熱盤２１ｂを除く熱盤）の外側面の適所に前記支柱側係合片ｋ１，ｋ２と係合する熱盤側係合片ｋ３，ｋ４が突設され、非加圧状態では前記支柱側係合片ｋ１，ｋ２と熱盤側係合片ｋ３，ｋ４の係合によって、前記中間の熱盤２１ｃ、２１ｄの下降がそれぞれ規制されている。なお、上側の支柱側係合片ｋ１と下側の熱盤側係合片ｋ４とを互いに干渉しないような位置に設ける等、適宜手段により、下側の熱盤２１ｃの上方移動が前記支柱側係合片により規制されないようにする必要がある。
【００２０】
前記各熱盤２１は、木材Ｗを加熱及び圧縮するためのもので、この例では各段毎に複数本（図では３本）の木材Ｗを載置できる平面サイズを有している。熱盤２１の少なくとも木材Ｗと接触する接触面は、木材が鉄イオン汚染により黒色化しない材質からなることが好ましく、この例では図示されていないが前記接触面にステンレス鋼が取り付けられている。勿論、前記ステンレス鋼の代わりにアルミニウムや普通鋼をメッキするようにしても良い。
【００２１】
前記熱盤２１内部には、加熱冷却用の媒体を通す経路２２が形成され、該経路２２には配管及び開閉弁等を介して加熱媒体（水蒸気や油等）供給装置及び冷却媒体（冷却水や油等）供給装置が接続されている。そして、前記経路２２に加熱媒体又は冷却媒体（冷却水や油等）を流通させることによって、当該熱盤２１の加熱或いは冷却を行うようになっている。なお、熱盤２１の加熱は、前記水蒸気や油等の加熱媒体によらないで、電気ヒータや高周波，マイクロ波等によって行われても良い。
【００２２】
前記互いに対向する熱盤２１の少なくとも一方の熱盤２１の対向面周縁には、図１及びその２−２断面を示す図２から理解されるように、枠状の型枠２５が形成され、対向する熱盤同士の近接によって熱盤２１及び型枠２５間に密閉空間Ｙ（図５参照）が形成されるようになっている。前記型枠２５は、十分な強度を有し、かつ木材が鉄イオン汚染により黒色化しない材質からなることが好ましい。例えば、ステンレス鋼や、非鉄金属のアルミニウム又は普通鋼をメッキしたもの等が挙げられる。
【００２３】
この例の型枠２５は単体で構成され、対向する熱盤２１の各組において上側に位置する熱盤２１（２１ｂ，２１ｃ、２１ｄ）の下面周縁に強固に固定されている。これに限らず、型枠２５は、その内側の密閉空間Ｙの気密を保持でき、かつ木材圧縮時における内圧に耐えることができる強度を有する構造ならば、分割された枠や複数の枠で構成されても良い。加えて、この例においては、前記型枠２５の内側周縁（密閉空間側周縁）と熱盤２１との間には、密閉空間Ｙの気密保持効果を高めるためのシール部材２６が介在されている。このシール部材２６としては、耐水蒸気性及び耐熱性に優れたシリコンゴム，シリコン樹脂等が挙げられる。
【００２４】
また、この例では、前記型枠２５は、製品（圧密固定化処理後の木材）の厚さを決めるゲージの機能も有している。つまり、前記型枠２５の高さは、所望する圧密固定化製品の厚さに応じて適宜設定されている。なお、これに限らず、製品の厚さを決めるゲージを、前記型枠２５とは別部品として配設するようにしても良い。
【００２５】
さらに、この例においては、前記型枠２５には、金型２０外から前記各密閉空間Ｙに通じる水蒸気導入口２７が形成されると共に、該水蒸気導入口２７には配管や開閉弁等を介して水蒸気供給装置（図では前記熱盤を加熱するための水蒸気供給装置を兼用している。）が接続され、当該水蒸気導入口２７を介して密閉空間Ｙ内へ水蒸気を導入できるようになっている。前記密閉空間Ｙ内への水蒸気の導入は上記例示に限定されず、熱盤２１に水蒸気導入口を設ける等、熱盤２１側から密閉空間Ｙ内に水蒸気を導入するようにしても良い。
【００２６】
図３には、上記プレス装置１０における熱盤２１や型枠２５の熱制御配管系統の一例が概略的に示されている。なお、図中の符号Ｇ１は熱盤２１を加熱するための水蒸気（加熱媒体）及び密閉空間Ｙ内に導入される水蒸気を供給する水蒸気供給装置、Ｇ２は熱盤２１を冷却するための冷却水（冷却媒体）を供給する冷却水供給装置、Ｈ１は各熱盤２１へ水蒸気又は冷却水を送るための第一入口ヘッダ、Ｈ２は各密閉空間Ｙ内へ水蒸気を送るための第二入口ヘッダ、Ｈ３は各熱盤２１からの水蒸気又は冷却水が送られる出口ヘッダ、Ｖ１は加熱蒸気弁、Ｖ２は冷却水弁、Ｖ３は密閉空間内蒸気導入弁、Ｖ４排出弁、Ｚは熱盤冷却時における熱盤２１から流出する冷却水の温度に応じて当該冷却水の流量を制御する冷却水制御部である。
【００２７】
上記プレス装置１０（金型２０）を用いる、本発明の一実施例に係る木材の圧密固定化方法について説明する。まず、図１又は図４に示すように、各熱盤２１上の型枠２５内側に複数（図では一つの熱盤に３本、合計９本）の木材Ｗを並列に載置し、木材Ｗを互いに対向する熱盤２１間に収容する。なお、本実施例では、木材として幅１３０ｍｍ、厚さ３０ｍｍ、長さ２０００ｍｍのスギ板目材が用いられている。ここで、木材Ｗの含水率は、気乾の約１０％から繊維飽和点の約２５％の間が好適であり、より好ましくは１３〜１８％の間である。なお、本実施例では、９本の木材の平均全乾含水率は１３．２％であった。
【００２８】
次に、前記駆動部材１２の前進（上昇）作動により加圧盤１５を前進（上昇）させる。その際、まず最下段における下側の熱盤２１ａが木材Ｗと共に前進（上昇）して前記木材Ｗが上側の熱盤２１ｃと接触し、更なる駆動部材１２の前進（上昇）により熱盤２１ｃが押し上げられて該熱盤２１ｃ上の木材Ｗがその上の熱盤２１ｄと接触し、更なる駆動部材１２の前進（上昇）により前記熱盤２１ｄが押し上げられて該熱盤２１ｄ上の木材Ｗが最上位の熱盤２１ｂと接触する。このようにして互いに対向する熱盤２１同士を近接させ、熱盤２１間で木材を挟むように該熱盤２１を木材Ｗに密着させた状態で熱盤２１の近接を一旦停止させ、その後、前記熱盤２１の経路２２内に高温・高圧の水蒸気を流通させることにより、当該熱盤２１の温度を木材Ｗの軟化温度まで上昇（昇温）させる。前記軟化温度は、木材Ｗの含水率に応じて変わるが、約４０〜約１４０℃であり、本実施例では１２０℃とした。
【００２９】
なお、前記軟化温度まで上昇させるのに代えて、軟化温度よりも高い温度である後述の固定化処理用設定温度まで熱盤２１を加熱するようにしても良いが、その場合には熱盤２１の温度が不均一になり、ひいては木材Ｗの温度も不均一になって固定化処理に必要となる時間が木材Ｗの部分毎に異なり、圧密固定化製品の品質が安定しなくなるおそれがある。したがって、この例のように、一旦軟化温度まで熱盤２１を加熱してその温度付近で維持するのが好ましい。
【００３０】
次いで、再び前記駆動部材１２を前進（昇降）作動させることにより、前記対向する熱盤２１同士の近接を再開して、図５に示すように木材Ｗを所定の厚み（ここでは１７ｍｍ）まで圧縮する。このとき、圧縮速度が早い場合には、木材Ｗ内の空気や水蒸気が抜けにくく、木材Ｗに作用する圧力が高くなるため、木材Ｗに割れや亀裂等が発生したり、木材の軟化が不十分となって内部割れが起こったりして品質が低下するおそれがある。一方、前記圧縮速度が遅い場合には、作業効率が悪化してしまう。このことを考慮すると、具体的な圧縮速度としては、１分当たり２ｍｍ〜１０ｍｍ、より好ましくは１分当たり３ｍｍ〜５ｍｍとするのが良い。
【００３１】
その後、前記木材Ｗの圧縮状態を維持したまま、前記各熱盤２１の温度を固定化処理用設定温度（最高加熱温度）まで上昇させ、木材Ｗの固定化を行う。前記固定化処理用設定温度は約１４０℃〜約２００℃の範囲に設定され、特に１５０℃〜１７０℃に設定するのが好ましい。本実施例では前記固定化処理用設定温度を１６０℃とした。なお、前記固定化処理用設定温度が低い場合には、木材Ｗの固定化が甘くなり、後述の熱盤２１間の密閉空間Ｙに導入される水蒸気の作用による化学変化を十分に起こさせることができなくなるため、圧密固定化処理後の製品が吸湿に起因して元の形状に経時回復し易くなる。反対に、前記固定化処理用設定温度が高い場合には、木材Ｗの固定化の効果は大きいが、木材Ｗの劣化による機械的強度の低下が著しくなり、さらには木材特有の香りや色調も著しく損なわれてしまう。
【００３２】
前記熱盤２１の温度が固定化処理用設定温度に到達した後、その状態を所定の固定化処理時間維持すると共に、前記熱盤２１又は型枠２５（実施例では型枠２５）に形成された水蒸気導入口２７を介して密閉空間Ｙ内へ高温・高圧の水蒸気を導入する。前記固定化処理時間は、木材Ｗの含水率等を考慮して適宜設定され、本実施例では６０分とされている。
【００３３】
前記水蒸気の導入は、加熱冷却制御の一例を示す図６から理解されるように、熱盤２１の温度が固定化処理用設定温度に到達してから所定時間ｔ１経過した後に密閉空間内蒸気導入弁Ｖ３を開いて開始され、さらには、木材の固定化処理終了時（冷却開始時）の所定時間ｔ２前に密閉空間内蒸気導入弁Ｖ３を閉じて停止される。このようにすれば、木材Ｗ内に水蒸気を浸透させ、それによって木材Ｗの化学変化を十分起こさせることができ、その結果、木材Ｗを十分かつ均一に固定化することができ、乾燥等による変形量の少ない圧密化製品を得ることができる。なお、前記密閉空間Ｙ内への水蒸気の導入を、熱盤２１の温度が固定化処理用設定温度に到達する前に開始した場合には、水蒸気が凝縮して前記密閉空間Ｙ内が水で満たされた状態となり、圧密化製品の含水率が多くなってしまい、その結果、圧密化製品の乾燥等による変形量が増加する可能性が高い。
【００３４】
また、前記水蒸気の導入開始時及び導入停止時に関する時間ｔ１，ｔ２は、使用する木材Ｗの含水率等に応じて適宜定められる。具体的に言えば、含水率の不足する過乾燥木材を圧密固定化する場合には、前記水蒸気の導入が遅れると、固定化に必要な水蒸気が不足してしまい、固定化が甘くなって、前記製品化後における経時回復が起こりやすくなったり、製品が局部的に変形したりする等、均一性に欠けた製品となり、他方、前記水蒸気の導入終了が遅れると、冷却を効率よく行えなくなって処理効率が低下するるため、それらを考慮して、前記ｔ１，ｔ２を設定する必要がある。本実施例では前記ｔ１を６０秒、ｔ２を６０秒とした。
【００３５】
ここで、前記密閉空間Ｙ内へ導入する水蒸気の圧力が密閉空間Ｙ内の水蒸気圧力より高い場合には、当該水蒸気が凝縮して前記密閉空間Ｙ内が水で満たされた状態となり、圧密化製品の含水率が多くなって圧密固定化製品の使用時における乾燥等による変形量が増加してしまう。そのため、前記導入する水蒸気の圧力Ａ２（ＭＰａ）は、熱盤２１の加熱温度が固定化処理用設定温度に到達した時における密閉空間Ｙ内の水蒸気圧力Ａ１（ＭＰａ）に対して等しい或いは低くされ、好ましくはＡ１≧Ａ２≧（Ａ１−０．０２）ＭＰａとなるように設定される。本実施例では、前記導入水蒸気の圧力を密閉空間Ｙ内の水蒸気圧力より０．０１ＭＰａ低くしている。また、同様の理由により、前記密閉空間Ｙ内へ導入する水蒸気の温度Ｂ２（℃）は、前記固定化処理用設定温度Ｂ１（℃）に対し、Ｂ１≧Ｂ２≧（Ｂ１−５）℃となるように設定される。本実施例では、前記導入水蒸気の温度を前記固定化処理用設定温度より５℃低くしている。
【００３６】
前記熱盤２１の温度が固定化処理用設定温度に達してから前記固定化処理時間が経過した時に、木材Ｗの圧縮状態（対向する熱盤同士の近接状態）を保ったまま、前記熱盤２１内部の経路２２内に、前記高温・高圧の水蒸気（加熱媒体）の代わりに冷却水（冷却媒体）を流通させることによって、熱盤２１及び木材Ｗを冷却する。その際、本実施例では、温度が１００℃になった熱盤２１については、冷却水の供給を一旦止め、全ての熱盤２１の温度が１００℃になった時点で、再度、全ての熱盤２１内に冷却水を供給するように前記冷却水制御部Ｚによって冷却水を制御している。このようにすれば、熱盤２１の違いによって木材が不均一に冷却されることが少なくなり、冷却不足に起因して発生する木材製品表面の膨れ等を防止でき、歩留まりが向上する。
【００３７】
そして、前記熱盤２１が所定温度（実施例では４０℃）以下になった時に、前記駆動部材１２の後退（下降）作動によって、互いに対向する熱盤２１同士を離間させ（型開き）、熱盤２１間から製品（圧密固定化された木材）を取り出せば、当該木材の圧密固定化処理は終了する。
【００３８】
上記実施例の圧密固定化処理により得られた製品に対して、次のように固定化度の確認試験（ここでは３０℃の水浸漬１時間と沸騰水浸漬１時間の２水準）を行った。今回の確認試験では、製品（圧密固定化木材）の一方の木口から１０ｍｍ，１００ｍｍ，２００ｍｍ，５００ｍｍ，１０００ｍｍ，１５００ｍｍ，１８００ｍｍ，１９００ｍｍ，１９９０ｍｍ位置の９箇所から長さ１０ｍｍ、幅１３０ｍｍ、厚さ３０ｍｍの試験片を切り出し、各試験片を３０℃の水及び沸騰水に１時間浸漬した。その後、全乾して厚さを測定し、変化率（厚み変化率）を次式で算出した。全乾方法は１０５℃雰囲気の熱風乾燥機にて２４時間行った。
変化率（％）＝〔浸漬後の全乾板厚÷圧密固定化処理後の板厚−１〕×１００
【００３９】
このようにして得られた変化率と、次式で算出された補正値（＝５．２９）から定めた判定用基準計算値（＝５）とを比較して固定化度の評価（前記変化率が５以下の場合は○（可）、５より超える場合は×（不可））を行った。
補正値＝０．３×１０×３０÷１７＝５．２９
上の補正値を得る式は、含水率１％当たりの収縮率を０．３％、元の木材の含水率が１０％、元の板厚が３０ｍｍ、圧密固定化処理後の板厚が１７ｍｍであることに基づく。
【００４０】
なお、幅１３０ｍｍ、厚さ３０ｍｍ、長さ２０００ｍｍ、平均全乾含水率１２．３％のスギ板目材に対して、上記実施例と同じプレス装置を用い、木材の圧縮後に密閉空間内への水蒸気の導入を行わないことを除き、その他の条件は上記実施例と全て同じにして、厚さ１７ｍｍとなるよう圧密固定化処理を行って比較例１を得た。また、幅１３０ｍｍ、厚さ３０ｍｍ、長さ２０００ｍｍ、平均全乾含水率１５．４％のスギ板目材に対して、上記実施例と同じプレス装置を用い、木材の圧縮後に密閉空間内へ水蒸気を導入するのに代えて該水蒸気より０．０２ＭＰａ低い圧縮空気を導入したことを除き、その他の条件は上記実施例と全て同じにして厚さ１７ｍｍとなるよう圧密固定化処理を行って比較例２を得た。前記比較例１及び２に対しても前記と同様にして固定化度の確認試験（固定化評価）を行った。その結果を表１，２に示す。
【００４１】
【表１】
0004787432.tif 000002
【００４２】
【表２】
0004787432.tif 000003
【００４３】
上の表１及び２からも分かるように、上記実施例では、一般の生活条件を想定した３０℃浸漬試験にも、さらに過酷な煮沸浸漬試験においても変化量が少なく、木材の木口付近における固定化度の甘さを確実に改善でき、さらには木材全体も十分かつ均一に固定化されている。一方、比較例１，２では、煮沸浸漬試験において、木口付近の固定化度が耐えられず、変化量の多さが著しい結果となった。これは、木材の長手方向の中央部では含水率が十分であるが、木口付近は過乾燥であったためと推測される。
【００４４】
【発明の効果】
以上図示し説明したように、本発明に係る木材の圧密固定化処理方法によれば、金型の熱盤による木材の圧縮後における前記圧縮状態を維持しながら木材を加熱して固定化を行う際に、熱盤間の密閉空間内へ水蒸気を導入し、その水蒸気を木材内に十分かつ均一に浸透させることができ、木材内の含水率を均一かつ簡単に調整することができるので、木材の十分かつ均一な圧密固定化が可能となる。その結果、圧密固定化された製品（木材）の形状安定性，表面特性，耐久性，強度が向上し、反りや曲がりや局部的な膨らみ等の発生が微少となり歩留まりが改善され、品質が向上する。さらに、当該圧密固定化処理方法によれば、良好に圧密固定化処理を行える木材の含水率範囲は広がるため、特に過乾燥木材に対して効果が大きく、天乾法や人工乾燥にも対応できる。
【００４５】
また、本発明の圧密固定化処理方法においては、前記熱盤の温度が固定化処理用設定温度に到達した後に、前記密閉空間内へ水蒸気を導入するため、密閉空間内で水蒸気が凝縮し難く、圧密固定化製品の含水率が多くなり過ぎるのを防ぐことができる。したがって、圧密固定化製品の、乾燥等に起因する変形を極力抑えることができる。また、圧密した木材を固定化する際の固定化処理用設定温度を下げることができるので、木材の熱劣化が減少し、圧密固定化製品の機械的強度の低下を少なくできると共に、香りや色調の悪化を防ぐことができ、本来の木材の特徴を保持できる。さらには、設備の光熱費を低減できる利点もある。
【００４６】
特に、密閉空間内へ導入する水蒸気の圧力を、熱盤の加熱温度が固定化処理用設定温度に到達した時における密閉空間内の水蒸気圧力以下とすれば、前記密閉空間内の水蒸気がより凝縮し難くなり、圧密固定化製品の含水率増大防止が容易となる。また、熱盤の冷却開始前に密閉空間内への水蒸気の導入を終了するようにすれば、木材をより一層、十分かつ均一に効率よく固定化することができ、乾燥等に起因する変形量の少ない圧密固定化製品を効率よく得ることができる。そして、前記固定化処理用設定温度を１４０℃〜２００℃とすれば、木材の固定化が甘くなるのを防ぎ、圧密固定化製品の吸湿等に起因する経時回復が一層起こり難くなると共に、木材の熱劣化が減少し、圧密固定化製品の機械的強度の低下、及び香りや色調の悪化を防止できる。更に、圧密固定化を行う木材の含水率を１０〜２５％とすれば、形状安定性，表面特性，耐久性，強度に優れた圧密固定化製品をより簡単に得ることができる。
【００４７】
請求項２の発明のように、熱盤を木材に密着させた状態で対向する熱盤同士の近接を一旦停止して当該熱盤の温度を木材の軟化温度まで上昇させ、次いで、対向する熱盤同士の近接を再開して所定の厚みまで木材を圧縮し、前記熱盤を固定化処理用設定温度まで上昇するようにすれば、木材の圧密固定化をより効率的かつ良好に実施することができる。
【００５１】
請求項３の発明のように、多段プレス装置を用いて木材の圧密固定化処理を行うようにすれば、生産効率が極めて良くなり有利である。また、当該発明のように、互いに対向する熱盤の少なくとも一方の熱盤の対向面周縁に形成された型枠、或いは熱盤に金型外から密閉空間に通じる水蒸気導入口を形成し、該水蒸気導入口を介して密閉空間内へ水蒸気を導入するように構成すれば、金型構造が簡単になり、設計上及びコスト上有利となる。
【図面の簡単な説明】
【図１】本発明の一実施例に係る木材の圧密固定化方法を実施するプレス装置全体を示す断面図である。
【図２】図１の２−２断面図である。
【図３】プレス装置及びそれに接続される配管等を示す概略図である。
【図４】同実施例における木材を圧密する前のプレス装置の金型の一部分を示す断面図である。
【図５】同実施例における木材を圧密した後のプレス装置の金型の一部分を示す断面図である。
【図６】本発明の圧密固定化方法における加熱冷却制御の一例を示す図である。
【符号の説明】
１０  プレス装置（圧縮固定化装置）
２０  金型
２１  熱盤
２５  型枠
２７  水蒸気導入口
Ｓ  密閉空間
Ｗ  木材
【図１】
0004787432.tif 000004
【図２】
0004787432.tif 000005
【図３】
0004787432.tif 000006
【図４】
0004787432.tif 000007
【図５】
0004787432.tif 000008
【図６】
0004787432.tif 000009